(57)【特許請求の範囲】
【請求項１】
（Ａ）アルカリ金属水酸化物、（Ｂ）ヒドロキシルアミン、および（Ｃ）無機炭酸化合物の解離で水溶液中に生成するアルカリ金属イオンの濃度が、３．０ｍｏｌ／ｋｇから４．５ｍｏｌ／ｋｇであり、（Ｃ）無機炭酸化合物の解離で水溶液中に生じる炭酸イオン（ＣＯ32-）の濃度が、アルカリ金属イオンの濃度に対するモル比として０．２８から０．４２であるシリコンエッチング液。
【請求項２】
（Ｃ）無機炭酸化合物が、二酸化炭素（ＣＯ2）、炭酸カリウム（Ｋ2ＣＯ3）、炭酸水素カリウム（ＫＨＣＯ3）、炭酸ナトリウム（Ｎａ2ＣＯ3）、および炭酸水素ナトリウム（ＮａＨＣＯ3）から選ばれる１種以上である請求項１に記載のシリコンエッチング液。
【請求項３】
アルカリ金属イオンが、カリウムイオン（Ｋ+）および／またはナトリウムイオン（Ｎａ+）である請求項１に記載のシリコンエッチング液。
【請求項４】
エッチング対象物をシリコンエッチング液に接触させる工程を有し、該シリコンエッチング液が、単結晶シリコンを異方性に溶解するものであり、（Ａ）アルカリ金属水酸化物、（Ｂ）ヒドロキシルアミン、および（Ｃ）無機炭酸化合物を含有したｐＨ１２以上のアルカリ性水溶液である（Ａ）アルカリ金属水酸化物が水酸化カリウムまたは水酸化ナトリウムであり、（Ｃ）無機炭酸化合物が二酸化炭素（ＣＯ2）、炭酸カリウム（Ｋ2ＣＯ3）、炭酸水素カリウム（ＫＨＣＯ3）、炭酸ナトリウム（Ｎａ2ＣＯ3）、および炭酸水素ナトリウム（ＮａＨＣＯ3）から選ばれる１種以上であるシリコンエッチング方法。
【発明の詳細な説明】
【技術分野】
【０００１】
本発明はシリコンのエッチング加工に関し、特にＭＥＭＳ（Ｍｉｃｒｏ−Ｅｌｅｃｔｒｏ−Ｍｅｃｈａｎｉｃａｌ  Ｓｙｓｔｅｍ）、いわゆるマイクロマシンに用いられる部品や半導体デバイスの製造に用いるシリコンエッチング液並びにシリコンエッチング方法に関する。
【背景技術】
【０００２】
一般にシリコン単結晶基板を化学薬液にてエッチングする場合には、フッ酸と硝酸などの成分を加えた混合水溶液である酸系エッチング液にてエッチングする方法、または水酸化カリウム（ＫＯＨ）、水酸化テトラメチルアンモニウム（ＴＭＡＨ）などの水溶液であるアルカリ系エッチング液にてエッチングする方法が行われている（非特許文献１、２参照）。【０００３】
酸系エッチング液を用いた場合、硝酸などの酸化作用をもった成分によってシリコン表面が酸化されて酸化ケイ素が生成し、この酸化ケイ素はフッ酸などによってフッ化シリコンとして溶解されることによってエッチングが進行する。酸系エッチング液でエッチングを行った際の特徴は、エッチング対象のシリコンが単結晶、多結晶、非晶質のいずれであっても、エッチングが等方的に進行することにある。このため、パターンマスクなどを用いてパターンエッチングを行う際、エッチングを深くすればするほど、その深さと同程度の横方向へのエッチング、即ち、パターンマスク下のアンダーカット(侵食)が進行し、不都合を起こす場合がある。【０００４】
一方、アルカリ系エッチング液を用いた場合、液中のヒドロキシアニオンによってシリコンはケイ酸イオンとして溶解し、この際、水が還元されて水素を発生する。アルカリ系エッチング液でエッチングを行うと、酸系エッチング液とは異なり、単結晶シリコンでのエッチングは異方性を有しながら進行する。これはシリコンの結晶面方位ごとにシリコンの溶解速度に差があることに基づいており、結晶異方性エッチングとも呼ばれる。多結晶でも微視的に見れば異方性を保持しつつエッチングが進行するが、結晶粒の面方位はランダムに分布していることから、巨視的には等方性のエッチングが進行するように見える。非晶質では微視的にも巨視的にも等方性にエッチングが進行する。【０００５】
アルカリ系エッチング液としては、ＫＯＨ、ＴＭＡＨの水溶液以外にも水酸化ナトリウム（ＮａＯＨ）、アンモニア、ヒドラジンなどの水溶液が使用される。これらの水溶液を用いた単結晶シリコン基板のエッチング加工においては、目的とする加工形状や処理を行う温度条件などにもよるが、数時間から数十時間という長い加工時間を要する場合が多い。【０００６】
この加工時間を少しでも短縮することを目的に、高いエッチング速度を示す薬液が開発されている。例えば、特許文献１にはＴＭＡＨにヒドロキシルアミン類を添加した水溶液をエッチング液として使用する技術が開示されている。また特許文献２にはＴＭＡＨに鉄、塩化鉄（ＩＩＩ）、水酸化鉄（ＩＩ）などの特定の化合物を添加した水溶液をエッチング液として使用する技術が開示されており、エッチング速度を速くする効果の高さでは、鉄とヒドロキシルアミンを併用する組み合わせが特に好適であることが開示されている。また特許文献３にはＫＯＨにヒドロキシルアミン類を添加した水溶液をエッチング液として使用する技術が開示されている。【０００７】
【特許文献１】特開２００６−０５４３６３
【特許文献２】特開２００６−１８６３２９
【特許文献３】特開２００６−３５１８１３
【非特許文献１】佐藤、「シリコンエッチング技術」、表面技術、社団法人表面技術協会、平成１２年８月１日、Ｖｏｌ．５１、Ｎｏ．８、２０００、ｐ７５４〜７５９
【非特許文献２】江刺、「２００３マイクロマシン／ＭＥＭＳ技術大全」、株式会社電子ジャーナル、２００３年７月２５日、ｐ.１０９〜１１４、
【発明の開示】
【発明が解決しようとする課題】
【０００８】
しかしながら、上記特許文献１、２および３に記載の技術においてエッチング速度を促進させるために添加されているヒドロキシルアミンは自己分解性のある化合物であることから、室温での保存中に変質による濃度低下が発生しやすく、エッチング液自体を加温状態に維持する場合に、その濃度低下はいっそう顕著になる。このヒドロキシルアミンの濃度低下はエッチング速度の低下を引き起こすため、加温状態に維持している際には、時間の経過とともにエッチング速度は低下してしまう。そのため、ヒドロキシルアミンを含んだエッチング液を用いて深い孔を形成するようなエッチング加工を行う場合、エッチング加工がどの程度の深さまで進行しているか加工中に何度も確認するという煩雑な操作が必要であった。【０００９】
そこで、本発明の目的は、ヒドロキシルアミンを含んだアルカリ性水溶液の持つエッチング速度が高いという特長を損なうことなく、ヒドロキシルアミンの分解を抑制することで時間の経過にともなうエッチング速度の低下を抑制した、単結晶シリコンを異方性に溶解するシリコンエッチング液並びにシリコンエッチング方法を提供することにある。
【課題を解決するための手段】
【００１０】
本発明者らは上記の課題を解決すべく鋭意研究を行った結果、アルカリ金属水酸化物とヒドロキシルアミンおよび無機炭酸化合物を含有したｐＨ１２以上のアルカリ水溶液でエッチングを行うことによって、シリコンに対するエッチング速度が高いという特長を損なうことなく、ヒドロキシルアミンの分解によるエッチング速度の低下を抑制できることを見出し、本発明を完成するに到った。【００１１】
すなわち本発明は、シリコンエッチング液およびエッチング方法に関するものであり、以下のとおりである。
１．単結晶シリコンを異方性に溶解するシリコンエッチング液であって、（Ａ）アルカリ金属水酸化物、（Ｂ）ヒドロキシルアミン、および（Ｃ）無機炭酸化合物、を含有したｐＨ１２以上のアルカリ性水溶液であることを特徴とするシリコンエッチング液。
２．（Ａ）アルカリ金属水酸化物が、水酸化カリウムおよび／または水酸化ナトリウムである上記第１項記載のシリコンエッチング液。
３．（Ｃ）無機炭酸化合物がアルカリ性水溶液中で解離して炭酸イオン（ＣＯ32-）を生じる化合物である上記第１項記載のシリコンエッチング液。
４．（Ａ）アルカリ金属水酸化物および（Ｃ）無機炭酸化合物の解離で水溶液中に生成するアルカリ金属イオンの濃度が、３．０ｍｏｌ／ｋｇから４．５ｍｏｌ／ｋｇであり、（Ｃ）無機炭酸化合物の解離で水溶液中に生じる炭酸イオン（ＣＯ32-）の濃度が、アルカリ金属イオンの濃度に対するモル比として０．２８から０．４２である上記第１項記載のシリコンエッチング液。
５．（Ｃ）無機炭酸化合物が、二酸化炭素（ＣＯ2）、炭酸カリウム（Ｋ2ＣＯ3）、炭酸水素カリウム（ＫＨＣＯ3）、炭酸ナトリウム（Ｎａ2ＣＯ3）、および炭酸水素ナトリウム（ＮａＨＣＯ3）から選ばれる１種以上である上記第１項記載のシリコンエッチング液。
６．アルカリ金属イオンが、カリウムイオン（Ｋ+）および／またはナトリウムイオン（Ｎａ+）である上記第４項記載のシリコンエッチング液。
７．ｐＨ１３以上である上記第１〜６項のいずれかに記載のシリコンエッチング液。
８．エッチング対象物をシリコンエッチング液に接触させる工程を有し、該シリコンエッチング液が、単結晶シリコンを異方性に溶解するものであり、（Ａ）アルカリ金属水酸化物、（Ｂ）ヒドロキシルアミン、および（Ｃ）無機炭酸化合物、を含有したｐＨ１２以上のアルカリ性水溶液であるシリコンエッチング方法。
９．（Ａ）アルカリ金属水酸化物が水酸化カリウムまたは水酸化ナトリウムであり、（Ｃ）無機炭酸化合物が二酸化炭素（ＣＯ2）、炭酸カリウム（Ｋ2ＣＯ3）、炭酸水素カリウム（ＫＨＣＯ3）、炭酸ナトリウム（Ｎａ2ＣＯ3）、および炭酸水素ナトリウム（ＮａＨＣＯ3）から選ばれる１種以上である上記第８項記載のシリコンエッチング方法。
【発明の効果】
【００１２】
本願発明により、ヒドロキシルアミンを含んだアルカリ性水溶液の特長である高いエッチング速度を維持した上で、ヒドロキシルアミンの分解を抑制し、エッチング速度の低下を抑制できる、単結晶シリコンを異方性に溶解するシリコンエッチング液並びにシリコンエッチング方法を提供することができる。よって、ヒドロキシルアミンを含んだシリコンエッチング液の長寿命化およびエッチング処理を行う際の頻繁な加工形状確認などの煩雑な操作を大幅に簡略化できる。
【発明を実施するための最良の形態】
【００１３】
［シリコンエッチング液］
本発明のシリコンエッチング液は、（Ａ）アルカリ金属水酸化物、（Ｂ）ヒドロキシルアミン、および（Ｃ）無機炭酸化合物、を含有したｐＨ１２以上のアルカリ性水溶液であり、単結晶シリコンを異方性に溶解するシリコンエッチング液である。まず、本発明のシリコンエッチング液の各組成について説明する。【００１４】
《（Ａ）アルカリ金属水酸化物》
本発明に用いるアルカリ金属水酸化物は、水酸化カリウムおよび／または水酸化ナトリウムが好ましく、特に水酸化カリウムが好ましい。本発明のアルカリ化合物は、単独で用いても、組み合わせて用いてもよい。【００１５】
本発明に用いるアルカリ金属水酸化物は、水中ではアルカリ金属イオンと水酸化物イオンに解離する。解離して生成するアルカリ金属イオンは、具体的にはカリウムイオン（Ｋ+）またはナトリウムイオン（Ｎａ+）である。【００１６】
《（Ｃ）無機炭酸化合物》
本発明に用いる無機炭酸化合物は、水中で解離して炭酸イオン（ＣＯ32-）を生じる化合物であり、二酸化炭素（ＣＯ2）、炭酸カリウム（Ｋ2ＣＯ3）、炭酸水素カリウム（ＫＨＣＯ3）、炭酸ナトリウム（Ｎａ2ＣＯ3）、および炭酸水素ナトリウム（ＮａＨＣＯ3）が好ましい。本発明の無機炭酸化合物は、単独で用いても、組み合わせて用いてもよい。【００１７】
本発明で用いる無機炭酸化合物のうち、炭酸カリウム（Ｋ2ＣＯ3）、炭酸水素カリウム（ＫＨＣＯ3）については、水中で解離して炭酸イオン（ＣＯ32-）を生成すると同時にカリウムイオン（Ｋ+）を生成する。炭酸ナトリウム（Ｎａ2ＣＯ3）、炭酸水素ナトリウム（ＮａＨＣＯ3）については、水中で解離して炭酸イオン（ＣＯ32-）を生成すると同時にナトリウムイオン（Ｎａ+）を生成する。【００１８】
《エッチング液のｐＨ》
本発明のエッチング液はｐＨ１２以上であることを要する。ｐＨが１２未満になると、エッチング液中の炭酸イオンの一部が重炭酸イオンへと急激に変化するため、該重炭酸イオンが存在する状態でのエッチング速度は極端に低下するからである。このため、本発明のエッチング液では重炭酸イオンが生成しないようにｐＨ１２以上に調整することを要し、ｐＨ１３以上とすることが好ましい。本発明のエッチング液のｐＨが１２以上であれば、該エッチング液中の炭酸イオンの重炭酸イオンへの変化がほとんど生じることがなく、炭酸イオンはエッチング液中に安定して存在することになるので、エッチング速度の低下を抑制することが可能となる。【００１９】
《アルカリ金属イオン濃度および炭酸イオン濃度》
本発明のシリコンエッチング液は、液中のアルカリ金属イオン濃度の合計が３．０〜４．５ｍｏｌ／ｋｇとなる範囲で好ましく用いられる。さらに、炭酸イオン濃度がこのアルカリ金属イオン濃度の合計に対するモル比で０．２８〜０．４２となる範囲で好ましく用いられる。ここで、本発明における金属イオン濃度とは、シリコンエッチング液に対する金属イオンの濃度のことをいう。
特に炭酸イオンを生成させる化合物として炭酸水素カリウム（ＫＨＣＯ3）や炭酸水素ナトリウム（ＮａＨＣＯ3）を用いる場合には、ｐＨを１２以上にするためにこれらの無機炭酸化合物のモル数を越えるアルカリ金属水酸化物を添加して、エッチング液の調製途中で生成した重炭酸イオンは全て炭酸イオンへと変化させた上で、炭酸イオンの濃度をアルカリ金属イオンに対するモル比として０．２８から０．４２の範囲にすることが好ましい。【００２０】
アルカリ金属イオン濃度の合計が３．０ｍｏｌ／ｋｇ以上であれば、ヒドロキシルアミンによるエッチング速度の向上効果が十分に得られる。また４．５ｍｏｌ／ｋｇ以下であれば、ヒドロキシルアミンの分解抑制に必要な無機炭酸化合物の濃度が低くなり、エッチング液中の溶解成分の総濃度が低くなるため、比較的少量のシリコンの溶解でケイ酸塩が析出することなく、取り扱いが容易である。
また、炭酸イオン濃度がアルカリ金属イオン濃度に対するモル比で０．２８以上であれば、ヒドロキシルアミンの分解抑制効果が十分に得られるので、エッチング速度の低下を抑制することが容易になる。またモル比で０．４２以下であれば、ｐＨの低下に伴うエッチング速度の低下が発生しにくくなるので好ましい。また、同様の理由により、当該モル比は０．３５から０．４２の範囲内であることがより好ましい。【００２１】
本発明におけるアルカリ金属イオン濃度および炭酸イオン濃度は、水溶液中に添加したアルカリ金属水酸化物および無機炭酸化合物が水溶液中では完全に解離して存在しているという前提のもと、これらアルカリ金属水酸化物および無機炭酸化合物の液中への添加量から計算によって求めた計算値である。この前提は、上記したように、シリコンエッチング液がｐＨ１２以上のアルカリ性水溶液であれば、アルカリ金属水酸化物および無機炭酸化合物は該エッチング液中で完全に解離して、アルカリ金属イオンおよび炭酸イオンとなっていることによるものである。すなわち、シリコンエッチング液のｐＨが１２以上であれば、該エッチング液中の実際のアルカリ金属イオン濃度および炭酸イオン濃度と上記計算値とは同じとみなすことができる。【００２２】
《（Ｂ）ヒドロキシルアミン》
本発明に用いるヒドロキシルアミンの濃度は、所望のシリコンエッチング速度に応じて適宜決定することが可能であり、好ましくはシリコンエッチング液に対して１〜１１重量％の範囲で用いられる。１重量％より低い濃度では、ヒドロキシルアミンの添加によるシリコンエッチング速度の向上効果が明確に得られない場合がある。１重量％以上であれば、ヒドロキシルアミンの添加によるエッチング速度の向上効果が明確に得られるようになる。ヒドロキシルアミン濃度を増加させた際には、これに伴いエッチング速度も単調に増加する傾向が見られる。ただし、濃度が１１重量％を超えてヒドロキシルアミンの濃度を増加させても、エッチング速度の更なる向上効果があまり見られない。所望のエッチング速度を考慮した上で、ヒドロキシルアミン濃度を適宜決定すればよい。【００２３】
［シリコンエッチング方法］
本発明のシリコンエッチング方法は、エッチング対象物に本発明のシリコンエッチング液を接触させる工程を有するものである。エッチング対象物にシリコンエッチング液を接触させる方法には特に制限はなく、例えばシリコンエッチング液を滴下（枚葉スピン処理）やスプレーなどの形式により対象物に接触させる方法や、対象物をシリコンエッチング液に浸漬させる方法などを採用することができる。本発明においては、シリコンエッチング液を対象物に滴下（枚葉スピン処理）して接触させる方法、対象物をシリコンエッチング液に浸漬して接触させる方法が好ましく採用される。【００２４】
本発明のシリコンエッチング方法としては、より具体的には、加温されたエッチング液中に対象物を浸漬、あるいは該エッチング液を対象物に接触させる接触工程、所定時間経過後に取り出し、対象物に付着しているエッチング液を水などで洗い流す洗浄工程、その後、付着している水を乾燥する乾燥工程を有する方法が好ましく採られている。
エッチング液の使用温度としては、４０℃以上沸点未満の温度が好ましく、さらに好ましくは５０℃から９０℃、特に７０℃から９０℃が好ましい。エッチング液の温度が４０℃以上であれば、エッチング速度が低くなりすぎないので、生産効率が著しく低下することがない。一方、沸点未満の温度であれば、液組成変化を抑制し、エッチング条件を一定に保つことができる。エッチング液の温度を高くすることで、エッチング速度は上昇するが、エッチング液の組成変化を小さく抑えることなども考慮した上で、適宜最適な処理温度を決定すればよい。【００２５】
本発明におけるエッチング処理の対象物は、単結晶シリコンを含んだ基板または多面体ブロックであり、基板やブロックの全域または一部領域に単結晶シリコンが存在しているものである。なお、単結晶シリコンは単層でも多層に積層された状態でも構わない。これらの基板やブロックの全域または一部領域にイオンドープしたものもエッチング処理の対象物となる。またシリコン酸化膜、シリコン窒化膜、シリコン有機膜など材料やアルミニウム膜、クロム膜、金膜などの金属膜が上記のエッチング対象物の表面や対象物内部に存在しているものについても、本発明におけるエッチング処理の対象物に含まれる。
【実施例】
【００２６】
以下、本発明を実施例および比較例によりさらに詳しく説明するが、本発明はこれらの実施例によって何ら限定されるものではない。評価に用いたエッチング対象物は単結晶シリコン（１００）（単にシリコン(１００)という場合がある）ウェハである。このシリコン(１００)ウェハの片側の面は、その全面がシリコン熱酸化膜からなる保護膜によって覆われた状態となっており、もう片側の面ではシリコン熱酸化膜の一部をドライエッチングにより除去し、シリコン面が露出したパターン形状を有している。このシリコン（１００）ウェハはエッチング処理をする直前に２３℃の１％フッ化水素酸水溶液に７分間浸漬し、その後、超純水によるリンスを施し、乾燥を行った。このフッ化水素酸水溶液処理によって、パターン形状のシリコン面が露出した部分の表面に生成しているシリコン自然酸化膜を除去した後エッチング処理を行った。【００２７】
単結晶シリコン（１００）ウェハのエッチング処理方法およびエッチング速度の算出方法
以下の実施例および比較例に示したエッチング液をＰＴＦＥ（ポリテトラフルオロエチレン）製の容器に入れ、この容器を湯浴中に浸してエッチング液の温度を８０℃に加温した。エッチング液の温度が８０℃に達した後、単結晶シリコン（１００）ウェハをエッチング液の中に１０分間浸してエッチング処理を行い、その後、ウェハを取り出して超純水によるリンスおよび乾燥を行った。エッチング処理を行ったウェハは、シリコンのエッチングに伴いパターン部分が周囲よりも窪んだ状態になり、エッチングされた部分とエッチングされていない部分との高低差を測定することによって、１０分間でのシリコン（１００）面のエッチング深さを求めた。このエッチング深さを１０で割った値をシリコン（１００）面のエッチング速度（単位はμｍ/分）として算出した。【００２８】
加熱老化試験方法およびエッチング速度低下率
過熱老化試験は、以下の方法に従って実施した。すなわち、エッチング温度８０℃でシリコン（１００）面のエッチング速度（Ｖ1）を測定した後、このエッチング液の温度を８５℃に上げ、８５℃加温状態を２４時間継続し、その後、液温を８０℃に戻し、再度８０℃におけるシリコン（１００）面のエッチング速度（Ｖ2）を測定した。この加熱老化処理前後でのエッチング速度の比較を行い、加熱老化処理前後のエッチング速度の差（Ｖ1−Ｖ2）を加熱老化処理前のエッチング速度（Ｖ1）で割って、１００をかけた値をエッチング速度低下率として算出した(式１)。
エッチング速度低下率（％）＝[（Ｖ1−Ｖ2）／（Ｖ1）]×１００  ・・・（１）【００２９】
実施例１〜１５および比較例１〜６で行っている加熱老化処理は、エッチング液の安定性を評価するために行った処理の一例に過ぎない。加熱する温度を高くするほど、また加熱する時間を長くするほどヒドロキシルアミンの分解が進行してエッチング速度の低下が顕著となり、加熱温度を低くするほど、また加熱時間を短くするほどエッチング速度の低下が軽減することも言うまでもない。この試験は、各液組成間でのシリコン（１００）面のエッチング速度の低下度合いを相対的に比較することが目的であり、エッチング速度低下率そのものがエッチング液の絶対的な安定性を示すものではない。【００３０】
ｐＨ測定
ｐＨ測定は、堀場製作所製ｐＨメータ（型式：Ｆ−１２）を用い２３℃で測定した。実施例１〜１５、比較例１〜４および比較例６はｐＨ値１４以上を示した。【００３１】
実施例１
４８％水酸化カリウム（ＫＯＨ）水溶液１４９．３ｇ（この中には１．２８ｍｏｌに相当するＫＯＨが含まれている）、炭酸カリウム（Ｋ2ＣＯ3）粉末１３２．５ｇ（これは０．９６ｍｏｌのＫ2ＣＯ3に相当する）、２０重量％ヒドロキシルアミン（ＨＡ）水溶液５００．０ｇおよび水２１８．２ｇを混合し、１０００ｇのエッチング液を調製した。このエッチング液中のカリウムイオン濃度は３．２ｍｏｌ／ｋｇ、炭酸イオン濃度は０．９６ｍｏｌ／ｋｇと計算され、カリウムイオン濃度に対する炭酸イオン濃度のモル比は０．３０である。このエッチング液中のＨＡ濃度は１０重量％であり、このエッチング液のｐＨは１４以上である。
このエッチング液を用いて加熱老化試験を行った結果、Ｖ1は４．０μｍ／分、Ｖ2は３．４μｍ／分、エッチング速度低下率は１５．０％であった。【００３２】
実施例２
４８％ＫＯＨ水溶液１６８．０ｇ（この中には１．４４ｍｏｌに相当するＫＯＨが含まれている）、Ｋ2ＣＯ3粉末１４９．０ｇ（これは１．０８ｍｏｌのＫ2ＣＯ3に相当する）、２０重量％ＨＡ水溶液５００．０ｇおよび水１８３．０ｇを混合し、１０００ｇのエッチング液を調製した。このエッチング液中のカリウムイオン濃度は３．６ｍｏｌ／ｋｇ、炭酸イオン濃度は１．０８ｍｏｌ／ｋｇと計算され、カリウムイオン濃度に対する炭酸イオン濃度のモル比は０．３０である。このエッチング液中のＨＡ濃度は１０重量％であり、このエッチング液のｐＨは１４以上である。
このエッチング液を用いて加熱老化試験を行った結果、Ｖ1は４．１μｍ／分、Ｖ2は３．５μｍ／分、エッチング速度低下率は１４．６％であった。【００３３】
実施例３
４８％ＫＯＨ水溶液１８２．０ｇ（この中には１．５６ｍｏｌに相当するＫＯＨが含まれている）、Ｋ2ＣＯ3粉末１６１．５ｇ（これは１．１７ｍｏｌのＫ2ＣＯ3に相当する）、２０重量％ＨＡ水溶液５００．０ｇおよび水１５６．５ｇを混合し、１０００ｇのエッチング液を調製した。このエッチング液中のカリウムイオン濃度は３．９ｍｏｌ／ｋｇ、炭酸イオン濃度は１．１７ｍｏｌ／ｋｇと計算され、カリウムイオン濃度に対する炭酸イオン濃度のモル比は０．３０である。このエッチング液中のＨＡ濃度は１０重量％であり、このエッチング液のｐＨは１４以上である。
このエッチング液を用いて加熱老化試験を行った結果、Ｖ1は４．５μｍ／分、Ｖ2は３．７μｍ／分、エッチング速度低下率は１７．８％であった。【００３４】
実施例４
４８％ＫＯＨ水溶液２００．７ｇ（この中には１．７２ｍｏｌに相当するＫＯＨが含まれている）、Ｋ2ＣＯ3粉末１７８．０ｇ（これは１．２９ｍｏｌのＫ2ＣＯ3に相当する）、２０重量％ＨＡ水溶液５００．０ｇおよび水１２１．３ｇを混合し、１０００ｇのエッチング液を調製した。このエッチング液中のカリウムイオン濃度は４．３ｍｏｌ／ｋｇ、炭酸イオン濃度は１．２９ｍｏｌ／ｋｇと計算され、カリウムイオン濃度に対する炭酸イオン濃度のモル比は０．３０である。このエッチング液中のＨＡ濃度は１０重量％であり、このエッチング液のｐＨは１４以上である。
このエッチング液を用いて加熱老化試験を行った結果、Ｖ1は４．８μｍ／分、Ｖ2は３．９μｍ／分、エッチング速度低下率は１８．８％であった。【００３５】
比較例１
４８％ＫＯＨ水溶液３７３．３ｇ（この中には３．２ｍｏｌに相当するＫＯＨが含まれている）、２０重量％ＨＡ水溶液５００．０ｇおよび水１２６．７ｇを混合し、１０００ｇのエッチング液を調製した。このエッチング液中のカリウムイオン濃度は３．２ｍｏｌ／ｋｇと計算され、炭酸イオンは含まず、よってカリウムイオン濃度に対する炭酸イオン濃度のモル比は０．０である。このエッチング液中のＨＡ濃度は１０重量％であり、このエッチング液のｐＨは１４以上である。
このエッチング液を用いて加熱老化試験を行った結果、Ｖ1は３．６μｍ／分、Ｖ2は２．８μｍ／分、エッチング速度低下率は２２．２％であった。【００３６】
比較例２
４８％ＫＯＨ水溶液４２０．０ｇ（この中には３．６ｍｏｌに相当するＫＯＨが含まれている）、２０重量％ＨＡ水溶液５００．０ｇおよび水８０．０ｇを混合し、１０００ｇのエッチング液を調製した。このエッチング液中のカリウムイオン濃度は３．６ｍｏｌ／ｋｇと計算され、炭酸イオンは含まず、よってカリウムイオン濃度に対する炭酸イオン濃度のモル比は０．０である。このエッチング液中のＨＡ濃度は１０重量％であり、このエッチング液のｐＨは１４以上である。
このエッチング液を用いて加熱老化試験を行った結果、Ｖ1は３．９μｍ／分、Ｖ2は３．０μｍ／分、エッチング速度低下率は２３．１％であった。【００３７】
比較例３
４８％ＫＯＨ水溶液４５５．０ｇ（この中には３．９ｍｏｌに相当するＫＯＨが含まれている）、２０重量％ＨＡ水溶液５００．０ｇおよび水４５．０ｇを混合し、１０００ｇのエッチング液を調製した。このエッチング液中のカリウムイオン濃度は３．９ｍｏｌ／ｋｇと計算され、炭酸イオンは含まず、よってカリウムイオン濃度に対する炭酸イオン濃度のモル比は０．０である。このエッチング液中のＨＡ濃度は１０重量％であり、このエッチング液のｐＨは１４以上である。
このエッチング液を用いて加熱老化試験を行った結果、Ｖ1は４．３μｍ／分、Ｖ2は３．１μｍ／分、エッチング速度低下率は２７．９％であった。【００３８】
比較例４
４８％ＫＯＨ水溶液５０１．７ｇ（この中には４．３ｍｏｌに相当するＫＯＨが含まれている）、２５重量％ＨＡ水溶液４００．０ｇおよび水９８．３ｇを混合し、１０００ｇのエッチング液を調製した。このエッチング液中のカリウムイオン濃度は４．３ｍｏｌ／ｋｇと計算され、炭酸イオンは含まず、よってカリウムイオン濃度に対する炭酸イオン濃度のモル比は０．０である。このエッチング液中のＨＡ濃度は１０重量％であり、このエッチング液のｐＨは１４以上である。
このエッチング液を用いて加熱老化試験を行った結果、Ｖ1は４．４μｍ／分、Ｖ2は３．２μｍ／分、エッチング速度低下率は２７．３％であった。【００３９】
実施例５
４８％ＫＯＨ水溶液７４．７ｇ（この中には０．６４ｍｏｌに相当するＫＯＨが含まれている）、Ｋ2ＣＯ3粉末１７６．６ｇ（これは１．２８ｍｏｌのＫ2ＣＯ3に相当する）、２０重量％ＨＡ水溶液５００．０ｇおよび水２４８．７ｇを混合し、１０００ｇのエッチング液を調製した。このエッチング液中のカリウムイオン濃度は３．２ｍｏｌ／ｋｇ、炭酸イオン濃度は１．２８ｍｏｌ／ｋｇと計算され、カリウムイオン濃度に対する炭酸イオン濃度のモル比は０．４０である。このエッチング液中のＨＡ濃度は１０重量％であり、このエッチング液のｐＨは１４以上である。
このエッチング液を用いて加熱老化試験を行った結果、Ｖ1は３．３μｍ／分、Ｖ2は３．２μｍ／分、エッチング速度低下率は３．０％であった。【００４０】
実施例６
４８％ＫＯＨ水溶液８４．０ｇ（この中には０．７２ｍｏｌに相当するＫＯＨが含まれている）、Ｋ2ＣＯ3粉末１９８．７ｇ（これは１．４４ｍｏｌのＫ2ＣＯ3に相当する）、２０重量％ＨＡ水溶液５００．０ｇおよび水２１７．３ｇを混合し、１０００ｇのエッチング液を調製した。このエッチング液中のカリウムイオン濃度は３．６ｍｏｌ／ｋｇ、炭酸イオン濃度は１．４４ｍｏｌ／ｋｇと計算され、カリウムイオン濃度に対する炭酸イオン濃度のモル比は０．４０である。このエッチング液中のＨＡ濃度は１０重量％であり、このエッチング液のｐＨは１４以上である。
このエッチング液を用いて加熱老化試験を行った結果、Ｖ1は３．５μｍ／分、Ｖ2は３．４μｍ／分、エッチング速度低下率は２．９％であった。【００４１】
実施例７
４８％ＫＯＨ水溶液９１．０ｇ（この中には０．７８ｍｏｌに相当するＫＯＨが含まれている）、Ｋ2ＣＯ3粉末２１５．３ｇ（これは１．５６ｍｏｌのＫ2ＣＯ3に相当する）、２０重量％ＨＡ水溶液５００．０ｇおよび水１９３．７ｇを混合し、１０００ｇのエッチング液を調製した。このエッチング液中のカリウムイオン濃度は３．９ｍｏｌ／ｋｇ、炭酸イオン濃度は１．５６ｍｏｌ／ｋｇと計算され、カリウムイオン濃度に対する炭酸イオン濃度のモル比は０．４０である。このエッチング液中のＨＡ濃度は１０重量％であり、このエッチング液のｐＨは１４以上である。
このエッチング液を用いて加熱老化試験を行った結果、Ｖ1は３．７μｍ／分、Ｖ2は３．５μｍ／分、エッチング速度低下率は５．４％であった。【００４２】
実施例８
４８％ＫＯＨ水溶液１００．３ｇ（この中には０．８６ｍｏｌに相当するＫＯＨが含まれている）、Ｋ2ＣＯ3粉末２３７．４ｇ（これは１．７２ｍｏｌのＫ2ＣＯ3に相当する）、２０重量％ＨＡ水溶液５００．０ｇおよび水１６２．３ｇを混合し、１０００ｇのエッチング液を調製した。このエッチング液中のカリウムイオン濃度は４．３ｍｏｌ／ｋｇ、炭酸イオン濃度は１．７２ｍｏｌ／ｋｇと計算され、カリウムイオン濃度に対する炭酸イオン濃度のモル比は０．４０である。このエッチング液中のＨＡ濃度は１０重量％であり、このエッチング液のｐＨは１４以上である。
このエッチング液を用いて加熱老化試験を行った結果、Ｖ1は３．９μｍ／分、Ｖ2は３．７μｍ／分、エッチング速度低下率は５．１％であった。【００４３】
実施例９
４８％ＫＯＨ水溶液２９４．０ｇ（この中には２．５２ｍｏｌに相当するＫＯＨが含まれている）、炭酸水素カリウム（ＫＨＣＯ3）粉末１０８．０ｇ（これは１．０８ｍｏｌのＫＨＣＯ3に相当する）、２０重量％ＨＡ水溶液５００．０ｇおよび水９８．０ｇを混合し、１０００ｇのエッチング液を調製した。このエッチング液中のカリウムイオン濃度は３．６ｍｏｌ／ｋｇ、炭酸イオン濃度は１．０８ｍｏｌ／ｋｇと計算され、カリウムイオン濃度に対する炭酸イオン濃度のモル比は０．３０である。このエッチング液中のＨＡ濃度は１０重量％であり、このエッチング液のｐＨは１４以上である。
このエッチング液を用いて加熱老化試験を行った結果、Ｖ1は４．１μｍ／分、Ｖ2は３．５μｍ／分、エッチング速度低下率は１４．６％であった。【００４４】
実施例１０
４８％ＫＯＨ水溶液２５２．０ｇ（この中には２．１６ｍｏｌに相当するＫＯＨが含まれている）、ＫＨＣＯ3粉末１４４．０ｇ（これは１．４４ｍｏｌのＫＨＣＯ3に相当する）、２０重量％ＨＡ水溶液５００．０ｇおよび水１０４．０ｇを混合し、１０００ｇのエッチング液を調製した。このエッチング液中のカリウムイオン濃度は３．６ｍｏｌ／ｋｇ、炭酸イオン濃度は１．４４ｍｏｌ／ｋｇと計算され、カリウムイオン濃度に対する炭酸イオン濃度のモル比は０．４０である。このエッチング液中のＨＡ濃度は１０重量％であり、このエッチング液のｐＨは１４以上である。
このエッチング液を用いて加熱老化試験を行った結果、Ｖ1は３．５μｍ／分、Ｖ2は３．４μｍ／分、エッチング速度低下率は２．９％であった。【００４５】
実施例１１
４８％ＫＯＨ水溶液４２０．０ｇ（この中には３．６ｍｏｌに相当するＫＯＨが含まれている）および２０重量％ＨＡ水溶液５００．０ｇを混合した。この水溶液に密閉系で２６．２Ｌ（２３℃、１気圧）のＣＯ2ガス（これは１．０８ｍｏｌのＣＯ2に相当する）を吸収させた。さらに水３２．５ｇを加えることによって１０００ｇのエッチング液を調製した。このエッチング液中のカリウムイオン濃度は３．６ｍｏｌ／ｋｇ、炭酸イオン濃度は１．０８ｍｏｌ／ｋｇと計算され、カリウムイオン濃度に対する炭酸イオン濃度のモル比は０．３０である。このエッチング液中のＨＡ濃度は１０重量％であり、このエッチング液のｐＨは１４以上である。
このエッチング液を用いて加熱老化試験を行った結果、Ｖ1は４．１μｍ／分、Ｖ2は３．５μｍ／分、エッチング速度低下率は１４．６％であった。【００４６】
実施例１２
４８％ＫＯＨ水溶液４２０．０ｇ（この中には３．６ｍｏｌに相当するＫＯＨが含まれている）および２０重量％ＨＡ水溶液５００．０ｇを混合した。この水溶液に密閉系で３５．０Ｌ（２３℃、１気圧）のＣＯ2ガス（これは１．４４ｍｏｌのＣＯ2に相当する）を吸収させた。さらに水１６．６ｇを加えることによって１０００ｇのエッチング液を調製した。このエッチング液中のカリウムイオン濃度は３．６ｍｏｌ／ｋｇ、炭酸イオン濃度は１．４４ｍｏｌ／ｋｇと計算され、カリウムイオン濃度に対する炭酸イオン濃度のモル比は０．４０である。このエッチング液中のＨＡ濃度は１０重量％であり、このエッチング液のｐＨは１４以上である。
このエッチング液を用いて加熱老化試験を行った結果、Ｖ1は３．５μｍ／分、Ｖ2は３．４μｍ／分、エッチング速度低下率は２．９％であった。【００４７】
比較例５
４８％ＫＯＨ水溶液４２０．０ｇ（この中には３．６ｍｏｌに相当するＫＯＨが含まれている）および２０重量％ＨＡ水溶液５００．０ｇを混合した。この水溶液に密閉系で４３．７Ｌ（２３℃、１気圧）のＣＯ2ガス（これは１．８０ｍｏｌのＣＯ2に相当する）を吸収させた。さらに水０．８ｇを加えることによって１０００ｇのエッチング液を調製した。このエッチング液中のカリウムイオン濃度は３．６ｍｏｌ／ｋｇ、炭酸イオン濃度は１．８ｍｏｌ／ｋｇと計算され、カリウムイオン濃度に対する炭酸イオン濃度のモル比は０．５０である。このエッチング液中のＨＡ濃度は１０重量％であり、このエッチング液のｐＨは１１．９である。
このエッチング液を用いてシリコンのエッチング処理を行ったが、シリコンは溶解せず、エッチングできなかった。【００４８】
実施例１３
２０％水酸化ナトリウム（ＮａＯＨ）水溶液２８８．０ｇ（この中には１．４４ｍｏｌに相当するＮａＯＨが含まれている）、炭酸ナトリウム（Ｎａ2ＣＯ3）粉末１１４．５ｇ（これは１．０８ｍｏｌのＮａ2ＣＯ3に相当する）、２０重量％ＨＡ水溶液５００．０ｇおよび水９７．５ｇを混合し、１０００ｇのエッチング液を調製した。このエッチング液中のナトリウムイオン濃度は３．６ｍｏｌ／ｋｇ、炭酸イオン濃度は１．０８ｍｏｌ／ｋｇと計算され、ナトリウムイオン濃度に対する炭酸イオン濃度のモル比は０．３０である。このエッチング液中のＨＡ濃度は１０重量％であり、このエッチング液のｐＨは１４以上である。
このエッチング液を用いて加熱老化試験を行った結果、Ｖ1は３．７μｍ／分、Ｖ2は３．２μｍ／分、エッチング速度低下率は１３．５％であった。【００４９】
実施例１４
２０％ＮａＯＨ水溶液５０４．０ｇ（この中には２．５２ｍｏｌに相当するＮａＯＨが含まれている）、炭酸水素ナトリウム（ＮａＨＣＯ3）粉末９０．７ｇ（これは１．０８ｍｏｌのＮａＨＣＯ3に相当する）、４０重量％ＨＡ水溶液２５０．０ｇおよび水１５５．３ｇを混合し、１０００ｇのエッチング液を調製した。このエッチング液中のナトリウムイオン濃度は３．６ｍｏｌ／ｋｇ、炭酸イオン濃度は１．０８ｍｏｌ／ｋｇと計算され、ナトリウムイオン濃度に対する炭酸イオン濃度のモル比は０．３０である。このエッチング液中のＨＡ濃度は１０重量％であり、このエッチング液のｐＨは１４以上である。
このエッチング液を用いて加熱老化試験を行った結果、Ｖ1は３．７μｍ／分、Ｖ2は３．２μｍ／分、エッチング速度低下率は１３．５％であった。【００５０】
実施例１５
２０％ＮａＯＨ水溶液７２０．０ｇ（この中には３．６０ｍｏｌに相当するＮａＯＨが含まれている）および５０重量％ＨＡ水溶液２００．０ｇを混合した。この水溶液に密閉系で２６．２Ｌ（２３℃、１気圧）のＣＯ2ガス（これは１．０８ｍｏｌのＣＯ2に相当する）を吸収させた。さらに水３２．５ｇを加えることによって１０００ｇのエッチング液を調製した。このエッチング液中のナトリウムイオン濃度は３．６ｍｏｌ／ｋｇ、炭酸イオン濃度は１．０８ｍｏｌ／ｋｇと計算され、ナトリウムイオン濃度に対する炭酸イオン濃度のモル比は０．３０である。このエッチング液中のＨＡ濃度は１０重量％であり、このエッチング液のｐＨは１４以上である。
このエッチング液を用いて加熱老化試験を行った結果、Ｖ1は３．７μｍ／分、Ｖ2は３．２μｍ／分、エッチング速度低下率は１３．５％であった。【００５１】
比較例６
２０％ＮａＯＨ水溶液７２０．０ｇ（この中には３．６０ｍｏｌに相当するＮａＯＨが含まれている）、５０重量％ＨＡ水溶液２００．０ｇおよび水８０．０ｇを混合して１０００ｇのエッチング液を調製した。このエッチング液中のナトリウムイオン濃度は３．６ｍｏｌ／ｋｇと計算され、ＨＡ濃度は１０重量％であり、このエッチング液のｐＨは１４以上である。
このエッチング液を用いて加熱老化試験を行った結果、Ｖ1は３．５μｍ／分、Ｖ2は２．７μｍ／分、エッチング速度低下率は２２．９％であった。【００５２】
実施例１〜１５および比較例１〜６より、シリコンエッチング液が、アルカリ金属水酸化物とヒドロキシルアミンを含んだ水溶液中に無機炭酸化合物を添加して得られる、該エッチング液が、アルカリ金属水酸化物、ヒドロキシルアミンおよび無機炭酸化合物を含有し、かつｐＨが１２以上であることで、加熱老化試験によるシリコンエッチング速度の低下が抑制されることがわかる。
また、本発明にかかるシリコンエッチング液は、ヒドロキシルアミンを含有することによりいずれの実施例においても、３．３（μｍ／分）以上という非常に優れたエッチング速度が得られているが、本発明においては、エッチング速度の低下を多少の犠牲にしてもエッチング速度を重視するか、エッチング速度の低下率の小ささを重視するかは、用途に応じて適宜選択することができる。【００５３】
実施例および比較例の結果を表１に示した。【００５４】
【表１】
0005472102.tif 000002
【００５５】
浸漬温度；８０℃、浸漬時間；１０分
ＫＯＨ：水酸化カリウム、Ｋ2ＣＯ3：炭酸カリウム、ＫＨＣＯ3：炭酸水素カリウム
ＣＯ2：二酸化炭素、ＮａＯＨ：水酸化ナトリウム、Ｎａ2ＣＯ3：炭酸ナトリウム
ＮａＨＣＯ3：炭酸水素ナトリウム
※１，加熱老化処理前のエッチング速度（Ｖ1）が検出限界（０．１μｍ／分）以下のため、エッチング速度低下率を算出することが不能
【産業上の利用可能性】
【００５６】
本発明のシリコンエッチング液およびシリコンエッチング方法は、ヒドロキシルアミンを含んだシリコンエッチング液の長寿命化およびエッチング処理を行う際の頻繁な加工形状確認などの煩雑な操作を大幅に簡略化できる。この効果をいかし、本発明のシリコンエッチング液およびシリコンエッチング方法は、マイクロマシンに用いられる部品や半導体デバイスの製造に好適に用いることができる。